(57)【要約】【課題】患者が楽に移動でき、かつ、患者各々の態様に合わせた適用を、工業レベルではなく個人レベルに近い段階で行うこと。【解決手段】衣類と床面等の被摺動面との間の摩擦抵抗を低減するための摺動部材であって、該衣類に固着する摺動性布帛、またそれを固着した摺動性衣類。【選択図】なし【特許請求の範囲】
【請求項１】
衣類と被摺動面との間の摩擦抵抗を低減するための摺動部材であって、該衣類に固着する布帛であることを特徴とする摺動性布帛。
【請求項２】
前記布帛の少なくとも片面が接着処理されていることを特徴とする、請求項１に記載の摺動性布帛。
【請求項３】
前記布帛が摺動面にフッ素系繊維が含まれてなる布帛であることを特徴とする、請求項１または２のいずれかに摺動性布帛。
【請求項４】
前記フッ素系繊維がポリテトラフルオロエチレン繊維であることを特徴とする請求項３に記載の摺動性布帛。
【請求項５】
前記布帛の摺動面が概ねフッ素系繊維のみにより構成されていることを特徴とする請求項３または４のいずれかに記載の摺動性布帛。
【請求項６】
前記布帛がフッ素系繊維とその他の繊維との複数層構造であることを特徴とする請求項３または４のいずれかに記載の摺動性布帛。
【請求項７】
前記布帛がフッ素系繊維とその他の繊維との混合布帛であることを特徴とする請求項３または４のいずれかに記載の摺動性布帛。
【請求項８】
請求項１から７のいずれかに記載の摺動性布帛が衣類の一部に固着していることを特徴とする摺動性衣類。
【請求項９】
前記摺動性布帛と衣類とが縫製により固着されていることを特徴とする請求項８に記載の摺動性衣類。
【請求項１０】
前記摺動性布帛と衣類とが接着層を介して固着されていることを特徴とする請求項８に記載の摺動性衣類。
【請求項１１】
前記摺動性布帛と衣類とが摺動性布帛の溶融により固着されていることを特徴とする請求項８に記載の摺動性衣類。
【発明の詳細な説明】
【技術分野】
【０００１】
本発明は、摺動性布帛およびそれを用いた摺動性衣類に関する。
【背景技術】
【０００２】
従来、病気療養者の移動方法として、患者が床面等の上を滑ることで移動する方法があるが、従来の患者が着用している衣類では、衣類に用いられる布の摺動性が悪く、介護人が患者を引きずって移動させる場合であっても、患者が自らを引きずって移動する場合であっても、多大な労力が必要であった。その労力により、介護人の腰痛等の障害が発生する原因となり、患者も自ら動こうとする気力を失わせるものであった。
【０００３】
この問題を解決する手段として、摺動性を向上させた布帛やそれを用いた衣類、あるいは表面を高摺動処理したような衣類が提案されている（例えば、特許文献１、２、３参照）。しかしながら、移動する際の姿勢が、仰向け、うつぶせ、座った状態、等、各人毎に異なるため、衣類の中の摺動面が異なり、つまりは摺動性を向上すべき部位が各人毎に異なることになる。ということは、摺動性を向上すべき部位を個別対応しなければならないこととなり、工業的に対応することが難しいといった問題点があった。また、衣類全体を、摺動性を向上させた布帛で構成することも可能であるが、通常摺動性を向上させた布帛はコストが高いといった問題点もあった。
【０００４】
この問題を解決する手段として、滑動パッチ部材と装着手段を有する装身具が提案されている（例えば、特許文献３参照）。しかしながら、使用中に装身具の位置がずれたり、ずれないようにきつく締め付けるとその身体部位に負担がかかったりするなどの問題点があった。
【０００５】
また、上記特許文献３には、摺動性を向上させた布帛等を縫着又は被着させたパンツが提案されている。しかしながら、縫着や被着の容易な布帛を提供するものではなく、個人対応が難しいものであった。
【特許文献１】特許第２９７２８０４号公報
【特許文献２】特開２０００−０８０５３６号公報
【特許文献３】特開２００４−１０５６９３号公報
【発明の開示】
【発明が解決しようとする課題】
【０００６】
本発明の目的は、かかる従来技術の問題点に鑑み、患者が楽に移動でき、かつ、患者各々の態様に合わせた適用を、工業レベルではなく個人レベルに近い段階で行うことができるための、摺動性布帛と摺動性衣類を提供することにある。
【課題を解決するための手段】
【０００７】
上記目的を達成するために本発明によれば、以下のような手段を採用する。
【０００８】
前記摺動性布帛と衣類とが接着層を介して固着されていることを特徴とする上記の摺動性衣類。
【０００９】
衣類と被摺動面との間の摩擦抵抗を低減するための摺動部材であって、該衣類に固着する布帛であることを特徴とする摺動性布帛。
【００１０】
前記布帛の少なくとも片面が接着処理されていることを特徴とする摺動性布帛。
【００１１】
前記布帛が摺動面にフッ素系繊維が含まれてなる布帛であることを特徴とする摺動性布帛。
【００１２】
前記フッ素系繊維がポリテトラフルオロエチレン繊維であることを特徴とする上記の摺動性布帛。
【００１３】
前記布帛の摺動面が概ねフッ素系繊維のみにより構成されていることを特徴とする上記の摺動性布帛。
【００１４】
前記布帛がフッ素系繊維とその他の繊維との複数層構造であることを特徴とする上記の摺動性布帛。
【００１５】
前記布帛がフッ素系繊維とその他の繊維との混合布帛であることを特徴とする上記の摺動性布帛。
【００１６】
上記の摺動性布帛の少なくとも片面が接着処理されていることを特徴とする摺動性布帛。
【００１７】
上記の摺動性布帛が衣類の一部に固着していることを特徴とする摺動性衣類。
【００１８】
前記摺動性布帛と衣類とが縫製により固着されていることを特徴とする上記の摺動性衣類。
【００１９】
前記摺動性布帛と衣類とが摺動性布帛の溶融により固着されていることを特徴とする上記の摺動性衣類。
【発明の効果】
【００２０】
本発明によれば、以下に説明するとおり、患者が楽に移動でき、かつ、患者各々の態様に合わせた適用を、工業レベルではなく個人レベルに近い段階で行うことができる。
【発明を実施するための最良の形態】
【００２１】
以下、本発明についてさらに詳細に説明する。
【００２２】
本発明においては、衣類と床面等の被摺動面との間の摩擦抵抗を低減するための摺動部材であって、該衣類に固着する布帛であることを特徴とする摺動性布帛を提供する。
【００２３】
衣類は、通常繊維を用いてなる布帛からなることが多いため、衣類に固着させる布帛も合成繊維や天然繊維などの繊維を用いてなる布帛であると好ましい。その中でも、摺動性に優れる繊維を用いた布帛や、布帛に摺動性を付与させる後加工を行った布帛などが好ましい。具体的には、布帛の動摩擦係数が０．１５以下、好ましくは０．１以下であるとよい。ＪＩＳ  Ｋ７１２５−１９９９「プラスチック−フィルム及びシート−摩擦係数試験方法」に基づき、滑り片として摺動性布帛、試験片として金属板（ＳＵＳ３０４、表面粗さ０．８μｍＲａ）のものを用いて、速度１００ｍ／ｓの条件下で測定する。
【００２４】
上記の摺動性布帛を衣類に固着させるために、あらかじめ摺動性布帛の片面が接着処理されているものを用いることもできる。そのような布帛の接着処理としては、接着剤や粘着剤を塗布する方法や、上記の複数層構造である摺動布帛におけるその他の繊維を熱溶融繊維とする方法や、熱溶融シートを貼り付けておく方法などが挙げられる。
【００２５】
フッ素系繊維は素材として摺動性に優れているため、本用途の摺動面への適用に好ましい。さらに、フッ素系繊維としては、ＰＴＦＥ（ポリテトラフルオロエチレン）繊維が、摩擦係数がもっとも低く、好ましい。
【００２６】
また、後加工による摺動性の付与の方法としては、シリコーン樹脂、フッ素樹脂、等を布帛上にコーティングすることなどが好ましい。
【００２７】
本発明の布帛とは、織物、編物、不織布、あるいはウェブ等の繊維からなるシート状のもの全てのものが含まれる。また、シート状のものに薬剤や樹脂などを後から付与した物も含まれる。このなかで、織物、編物、あるいは不織布が、衣服への固着の加工性の面や、耐久性の面で好ましい。さらには、着心地の面から、織物および編物がさらに好ましい。
【００２８】
上記摺動性布帛として、次の３種類の布帛を提供する。１つ目は、概ねフッ素系繊維のみにより構成されていることを特徴とする布帛であり、２つ目は、フッ素系繊維層とその他の繊維層との複数層構造で構成されている布帛であり、３つ目は、フッ素系繊維とその他の繊維との混合布帛で構成されている布帛である。３種類の布帛は、下記のとおり、目的に合わせて使用することができる。
【００２９】
摺動面が概ねフッ素系繊維のみにより構成されている摺動性布帛は、織物、編物、不織布、ウェブ等の繊維からなるシート、いかなる形態の布帛においても得ることができる。摺動面を概ねフッ素系繊維のみで構成することにより、フッ素系繊維の高摺動性を十分生かすことができる。この布帛は、フッ素系繊維のみにより構成されていていれば摺動面が１００％フッ素系繊維により構成される。また、その他の繊維を芯とし、フッ素系繊維を鞘とした複合繊維により構成されていてもよい。この複合繊維は、例えばカバリング法や複合紡糸などで達成できる。この複合繊維を用いた場合でも、摺動面が概ねフッ素系繊維で構成されているのがよい。「概ね」とは、摺動面が好ましくは９０重量％以上、さらに好ましくは９９重量％以上フッ素系繊維により構成されるものであるとよい。
【００３０】
フッ素系繊維層とその他の繊維層３との複数層構造で構成されている摺動性布帛４は、例えば、二重織、二重編、積層不織布などの布帛で実現することができる。これは、フッ素系繊維が一般に接着性に劣るため、摺動面にフッ素系繊維層、接着面にその他の繊維層を用いることで、接着性の弱点を克服したものである。
【００３１】
フッ素系繊維とその他の繊維との混合布帛で構成されている摺動性布帛は、例えば交織、交編、混綿不織布、合撚糸を用いた布帛、などの布帛で実現することができる。これは、フッ素系繊維が一般に接着性に劣るため、その他の繊維を混合することにより、接着性の弱点を克服したものである。混率は、フッ素繊維の割合が３０重量％以上であるのが好ましい。さらには、６０重量％以上が好ましい。
【００３２】
その他の繊維としては、フッ素系繊維以外のものであれば、特に限定するものではない。具体的には、ポリエチレン繊維、ポリプロピレン繊維、ポリエステル繊維、液晶ポリエステル繊維、ポリアミド繊維、芳香族ポリアミド繊維、アクリル繊維、ＰＢＯ（ポリパラフェニレンベンゾビスオキサゾール）繊維、ＰＰＳ（ポリフェニレンサルファイド）繊維、ポリイミド繊維、などを用いることができる。
【００３３】
上記の摺動性布帛を衣類に固着させることで、優れた摺動性衣類となることができる。衣類に固着させることなく、単に衣類の上から巻き付けたりするだけでは、巻き付けがゆるいとずれてしまったり、巻き付けがきついと巻き付けた身体の部位に負担がかかるが、固着させることによって、楽な体勢でスムーズに移動することが可能となる。
【００３４】
摺動性布帛の衣類への固着方法として、例えば、次の３種類の固着方法を挙げることができる。１つ目は、摺動性布帛を縫製部によって衣類に固着して摺動性衣類を得る方法であり、２つ目は、接着層部を介した固着方法であり、３つ目は、摺動性布帛の部分的あるいは全面的な溶融部による固着方法である。３種類の固着方法は、下記のとおり、目的に合わせて使用することができる。
【００３５】
縫製による固着は、ミシンを用いる方法、手縫いによる方法、などによって達成することができる。縫製によって固着することにより、布帛の種類に特に限ることなく固着することが可能であり、また、縫製糸をほどけば、摺動性布帛を再利用することもできる。
【００３６】
接着層を介した固着は、エポキシ樹脂などの硬化製樹脂を用いて接着する方法や、ポリエチレンシートなどの熱可塑性樹脂シートを衣類と摺動性布帛との間に挟み込み、熱をかけることでポリエチレンシートが溶融することにより接着する方法や、上記の接着層を持った摺動性布帛を固着させる方法などがある。この方法によれば、縫製による固着に比べて強固に衣類に固着することができる。特に、ポリエチレンシートを用いる方法は、家庭用アイロンでも容易に溶融するほど低融点であり、本固着に適用するのに好ましい。摺動性布帛としては、フッ素繊維が接着力に劣るため、フッ素系繊維とその他の繊維との複数層構造である摺動性布帛においてその他の繊維を接着面に用いる方法や、フッ素系繊維とその他の繊維との混合布帛である布帛を摺動性布帛として用いる方法が好ましい。もちろん、概ねフッ素系繊維のみにより構成されている摺動性布であっても、布帛の凹凸によるアンカー効果が期待できるため、適用することができる。
【００３７】
摺動性布帛の部分溶融による固着は、特に、フッ素系繊維とその他の繊維との複数層構造である布帛や、フッ素系繊維とその他の繊維との混合布帛である布帛において、その他の繊維の部分を溶融させて固着させるのが好ましい。その他の繊維として、ポリエチレン繊維のように家庭用アイロンでも容易に溶融するほど低融点のものを用いるとさらに好ましい。
【００３８】
また、摺動性布帛の衣類への固着部位は、特に限るものではなく、使用する個人個人の態様に合わせて部位を決定することができる。例えば、腹部、膝部、背部、尻部などである。
【実施例】
【００３９】
次に、本発明の実施例を説明する。摺動性衣類として、以下の８種類の衣類を作製した。
【００４０】
実施例１
摺動性布帛として、平均繊度２２０ｄｔｅｘ、フィラメント数３０本のＰＴＦＥ（ポリテトラフルオロエチレン）繊維の長繊維を１００％用いて綾織物を作製した。この布帛の摩擦係数は０．０７７であった。この摺動性布帛を３０ｃｍ×３０ｃｍに裁断し、通常の綿１００％からなるスエット服の腹の部分にミシンを用いて縫着することで摺動性衣類とした。
【００４１】
実施例２
摺動性布帛として、平均繊度２２０ｄｔｅｘ、フィラメント数３０本のＰＴＦＥ繊維の長繊維と、平均繊度２２０Ｔ、フィラメント数２０本のポリエチレン繊維の長繊維を用いて、表面がＰＴＦＥ繊維が概ね１００％露出するように、また裏面がポリエチレン繊維が概ね１００％露出するように、二重織物を作製した。この布帛の摩擦係数は０．０８７であった。この摺動性布帛を３０ｃｍ×３０ｃｍに裁断し、通常の綿１００％からなるスエット服の腹の部分に、家庭用アイロンを用いて１５０℃×３分の熱処理を布帛全面に施すことにより融着することで摺動性衣類とした。
【００４２】
実施例３
摺動性布帛として、ＰＴＦＥ繊維６５％、ポリエステル繊維３５％の割合で混紡した４０ｓの紡績糸を用いてヨコ編物を作製した。この布帛の摩擦係数は０．０９０であった。この摺動性布帛を３０ｃｍ×３０ｃｍに裁断し、同じ３０ｃｍ×３０ｃｍに裁断したポリエチレンシートを、通常の綿１００％からなるスエット服の腹の部分と摺動性布帛との間に積層し、家庭用アイロンを用いて１５０℃×３分の熱処理を布帛全面に施すことにより融着することで摺動性衣類とした。
【００４３】
実施例４
摺動性布帛として、ＰＴＦＥ繊維３５％、ポリエステル繊維６５％の割合で混紡した４０ｓの紡績糸を用いてヨコ編物を作製した。この布帛の摩擦係数は０．０９９であった。この摺動性布帛を３０ｃｍ×３０ｃｍに裁断し、同じ３０ｃｍ×３０ｃｍに裁断したポリエチレンシートを通常の綿１００％からなるスエット服の腹の部分と摺動性布帛との間に積層し、家庭用アイロンを用いて１５０℃×３分の熱処理を布帛全面に施すことにより融着することで摺動性衣類とした。
【００４４】
比較例１
通常の綿１００％からなるスエット服を、実験用衣類とした。このスエット服を構成する布帛の摩擦係数は０．１９５であった。
【００４５】
比較例２
布帛として、平均繊度２２０ｄｔｅｘ、フィラメント数２０本のポリエステル繊維の長繊維を１００％用いて綾織物を作製した。この布帛の摩擦係数は０．１６９であった。この布帛を３０ｃｍ×３０ｃｍに裁断し、通常の綿１００％からなるスエット服の腹の部分に熱プレスを１５０℃×３分施すことにより融着することで実験用衣類とした。
【００４６】
比較例３
布帛として、平均繊度２２０ｄｔｅｘ、フィラメント数２０本のポリエステル繊維の長繊維と、平均繊度２２０ｄｔｅｘ、フィラメント数２０本のポリエチレン繊維の長繊維を用いて、表面がポリエステル繊維が概ね１００％露出するように、また裏面がポリエチレン繊維が概ね１００％露出するように二重織物を作製した。この布帛の摩擦係数は０．１６０であった。この布帛を３０ｃｍ×３０ｃｍに裁断し、通常の綿１００％からなるスエット服の腹の部分に家庭用アイロンを用いて１５０℃×３分の熱処理を布帛全面に施すことにより融着することで実験用衣類とした。
【００４７】
比較例４
布帛として、ポリエステル繊維１００％の割合で紡績した４０ｓの紡績糸を用いて、ヨコ編物を作製した。この布帛の摩擦係数は０．１６８であった。この布帛を３０ｃｍ×３０ｃｍに裁断し、同じ３０ｃｍ×３０ｃｍに裁断したポリエチレンシートを、通常の綿１００％からなるスエット服の腹の部分と布帛との間に積層し、家庭用アイロンを用いて１５０℃×３分の熱処理を布帛全面に施すことにより融着することで実験用衣類とした。
【００４８】
そして、摺動性衣類のすべり性に関する性能評価として、次のような評価を行った。
すなわち、体重５４ｋｇ、７１ｋｇ、９５ｋｇの男性３名と、体重４６ｋｇ、５４ｋｇ、６０ｋｇの女性３名の計６名を被験者とし、それぞれの摺動性衣類を着用した状態でカーペット上にうつ伏せになり、匍匐前進にて２ｍ進む試験を行った。その時の疲労具合を、一番少ないと感じた衣類を１点とし、順に２点、３点と点数を付け、６名の被験者の合計点をすべり性評価として比較した。つまり、合計点が少ないものが優れた衣類である。
【００４９】
表１に見られるように、比較例１〜４に比べ、実施例１〜４は合計点数が少なく、本発明の目的を見事に果たすものであった。つまり、実施例１〜４のものは、フッ素繊維を用いた布帛を摺動性布帛として用い、それを固着させた摺動性衣類を着用しているため、従来の布帛からなる衣類を着用した比較例１や、従来の布帛を固着させてなる比較例２〜４に比べ、寝ている人が移動する際の負担を低減できるものであった。
【００５０】
【表１】
2007023455.tif 000002